(57)【要約】  【課題】熱電材料の熱間押し出し加工における結晶配向性をさらに高め、歩留まり、材料強度、熱電性能の優れた熱電材料を製造する。  【解決手段】圧粉体を液体中で等方圧縮することで成形し、その圧粉体を熱間押し出し成形することで、スプリングバック現象を起こすことなく密度の高い圧粉体を得られると共に、等方圧縮をするため、圧粉体の結晶配向性はランダムに保たれ、熱間押し出し成形の際における成型品の結晶配向性が高まり、歩留まりの良い熱電材料を製造することができる。【選択図】図２
2006005119.tif 000002
【特許請求の範囲】
【請求項１】
微粉末状もしくは圧粉体状の熱電材料を等方圧縮することにより、所定の形状に仮固形化された圧粉体を形成する圧粉工程と、加熱しながら仮固形化された前記圧粉体を押し出し型から押し出す熱間押し出し成形により、圧縮固形化された熱電材料を成形する熱間押し出し工程を含む熱電材料の製造方法。
【請求項２】
前記微粉末状の熱電材料の等方圧縮を、加圧槽内に貯留された液体中で行う請求項１記載の熱電材料の製造方法。
【請求項３】
前記液体中での等方圧縮の圧力を、５０ＭＰａ以上とした請求項２記載の熱電材料の製造方法。
【請求項４】
前記熱間押し出し工程における熱電材料の成形を、４７３Ｋ〜８２３Ｋの温度範囲で行う請求項１乃至３のいずれか一項に記載の熱電材料の製造方法。
【請求項５】
前記熱間押し出し工程における熱電材料の成形を、５０ＭＰａ以上の押し出し圧力で行う請求項１乃至４のいずれか一項に記載の熱電材料の製造方法。
【請求項６】
前記熱電材料を、ビスマス、アンチモン、テルル、セレンからなる群の少なくとも二つ以上を含有した素材とした請求項１乃至５のいずれか一項に記載の熱電材料の製造方法。
【請求項７】
加圧により仮固形化された後に加熱しながら押し出し型から押し出す熱間押し出し成形された熱電材料からなる熱電素子であって、前記熱間押し出し成形の押し出し方向と平行に電流が流れるように結晶体が配向された熱電素子。
【請求項８】
前記仮固形化が、加圧槽内に貯留された液体中で行われた等方圧縮によるものとした請求項７記載の熱電素子。
【請求項９】
前記液体中での等方圧縮が、５０ＭＰａ以上の圧力で行われた請求項８記載の熱電素子。
【請求項１０】
前記熱間押し出し成形が、４７３Ｋ〜８２３Ｋの範囲の温度で行われた請求項８または９記載の熱電素子。
【請求項１１】
前記熱間押し出し成形における押し出し圧力が、５０ＭＰａ以上で行われた請求項８乃至１０のいずれか一項に記載の熱電素子。
【請求項１２】
ビスマス、アンチモン、テルル、セレンからなる群の少なくとも二つ以上を含有する熱電材料からなる請求項８乃至１１のいずれか一項に記載の熱電素子。
【発明の詳細な説明】
【技術分野】
【０００１】
本発明は、熱を電気に変換する熱電材料の製造方法および熱電素子に関するものである。
【背景技術】
【０００２】
一般に、熱電素子はＰ型半導体とＮ型半導体をＣｕ等の金属電極を介し、電気的に直列に接合し、電流を流すことにより一方の面が発熱し、一方の面が冷却する。電流の向きを反対にすると発熱と冷却も反対になる。このようなペルチェ効果あるいはゼーベック効果を利用し、熱電素子は、電子冷却や熱電発電に利用されている。具体的には、センサー素子や光素子、ＬＳＩ基板などの半導体回路、宇宙ステーション等で使用される電子機器の冷却、レーザーダイオード等の精密温度制御が要求されるところに使用されている。
【０００３】
熱電材料には多くの系が存在するが、中でもＢｉ２Ｔｅ３、Ｂｉ２Ｓｅ３及びＳｂ２Ｔｅ３のような熱電材料は室温付近で使用できる材料である。Ｂｉ２Ｔｅ３化合物は菱面体結晶の単位胞中にＢｉとＴｅの原子をそれぞれ２と３個を含む層状構造で物理的性質に大きな異方性を持つ。この構造は六方晶表示のＣ軸方向にＴｅ原子層の重なりが３組存在し、このＴｅ−Ｔｅ原子の結合は、ファン・デル・ワールス結合のため、共有結合やイオン結合およびそれらの混合結合で結合した他の原子間の結合より著しく弱く容易に劈開する。また、前記Ｃ軸方向（原子層の重なり方向）に対して直角な方向、即ちＣ面に平行な方向で電気特性が高い。熱電材料の特性を表す性能指数Ｚは次式で示すようにゼーベック係数αの２乗と電気伝導率σの積を熱伝導率κで割ったもので表される。
【０００４】
Ｚ＝α２・σ／κ
一般に、Ｂｉ２Ｔｅ３化合物のような異方性材料は、ブリッジマン法等で一方向凝固させて多結晶材料を作製する。これらは単結晶材料ほどではないが、結晶の配向性が整っている。
【０００５】
しかし、この種の異方性材料は、Ｔｅ−Ｔｅ原子の結合がファン・デル・ワールス結合のため、材料強度も単結晶ほどではないが、脆く、また劈開しやすいため、素子化する際の加工時に割れやすいという問題がある。
【０００６】
そこで、メカニカルアロイング法やガスアトマイズ法により熱電材料を微粉化し、その微粉末を一方向加圧焼結することで作製する焼結材料は、材料強度が優れ、かつ、加圧方向に対して直角な方向にＣ面（原子層の重なり方向に対して直角な面）も揃う（例えば特許文献１）。また、結晶粒径が微細なため熱伝導率κを低減させることができる。
【０００７】
しかし、焼結材料は、材料強度は著しく向上するが、結晶配向性がある程度加圧方向に対して直角な方向にＣ面が揃うとはいえ、多結晶材料に比べると、著しく低くなるため、性能指数Ｚも劣るという問題があった。
【０００８】
上記の経緯から、結晶配向性が高く、微細な結晶で、かつ十分な強度をもつ熱電材料が求められ、これらを満足する手法として、塑性変形加工の一種である熱間押し出し成形が提案され、熱電素子を熱間押し出し成形により製造することが考えられた（例えば特許文献２）。
【０００９】
図４は特許文献２に記載された従来の熱間押し出し成形方法の概略図である。
【００１０】
図４に示すように、この熱間押し出し成形に用いられる主要な構成要件は、熱電材料である円柱状の焼結体９０と、ダイス８０と、ダイスの円柱状の押し出し口８１と、押し出し成型品９１とから構成されている。
【００１１】
そして、熱電材料の成形・作製は、まず円柱状の焼結体９０をパンチ（図示せず）により押し出し方向Ｄに加圧する。したがって、前記円柱状の焼結体９０は、ダイス８０の円柱状の押し出し口８１から押し出され、その結果、焼結体９０より径の小さい円柱状の押し出し成型品９１が成形される。この際、ダイス８０の温度を高温（例えば、焼結体９０がＢｉ２Ｔｅ３系なら７００Ｋ付近）に加熱することで、焼結体９０は塑性変形能を有し、前記熱間押し出し成形がより円滑に行える。
【００１２】
押し出し成形加工では、円柱状の焼結体９０が押し出し型であるダイス８０内で円周方向から外力を受け、円周方向に均等に圧縮されながら塑性変形する。このため材料の中心から外周縁にわたって全体に力がかかりやすい。そのため外力の加わり度合いが良好であり、前記Ｃ面が揃いやすくなって結晶配向性を高め、熱電性能を向上させることができる。
【００１３】
また、塑性変形による破壊と成形中の動的再結晶が良好に行われ、結晶粒が微細化することによって熱伝導率κが低くなり、熱電性能が向上する。
【００１４】
さらに、材料強度も向上するため、製造時の歩留まりが向上する。
【特許文献１】特開昭６２−２６４６８２号公報
【特許文献２】特開平１０−５６２１０号公報
【発明の開示】
【発明が解決しようとする課題】
【００１５】
しかしながら、上記従来の構成では、熱間押し出し前の材料として焼結体を用いているため、一方向加圧焼結体を行うと、結晶配向度は劣るとはいえ、加圧方向Ｄに対し、直角な方向に配向しているため、押し出し成型品の配向度が低下してしまうという課題を有していた。
【００１６】
さらに、焼結を行うことで、もともと微細な結晶であった熱電材料粉末の結晶成長が少なからず生じる。即ち、熱間押し出し成形による動的再結晶がおこるため、成型品の結晶粒は微細化されるが、押し出し前の熱電材料の結晶粒が大きいと、動的再結晶粒が減少し、押し出し成型品にクラックが生じやすくなるという課題を有していた。
【００１７】
さらに、焼結体ではなく一方向加圧した熱電材料の圧粉体では、結晶粒径は微粉末の時と変わらないが、圧粉体は焼結体に比べて密度が小さい。そのため、焼結体９０は、熱間押し出し成形時に、圧粉体の密度が密になるまで圧縮されてから押し出しされる。その際、結晶配向が押し出し方向と直角な方向に揃い、また、熱が加わるため粒成長を起こしやすいという課題を有していた。さらに、圧粉体の密度を上げるために、高圧力で圧粉すると、密度は大きくなるが、治具から取り出す際、スプリングバックにより圧粉体が破壊するという課題を有していた。
【００１８】
本発明は、上記従来の課題を解決するもので、結晶配向性を高めることで、高い熱電性能を有し、材料強度に優れ、かつ、歩留まりの高い熱電材料、熱電素子およびその製造方法を提供することを目的とする。
【課題を解決するための手段】
【００１９】
上記従来の課題を解決するために、本発明の熱電材料の製造方法は、圧粉体を等方圧縮することで成形し、その圧粉体を熱間押し出し成形することを特徴としたものである。
【００２０】
これによって、スプリングバック現象を起こすことなく密度の高い圧粉体が得られると共に、等方圧縮をするため、圧粉体の結晶配向性はランダムに保たれ、熱間押し出し成形の際、成型品の結晶配向性が高まり、歩留まりの良い熱電材料を製造することができる。
【００２１】
また、本発明の熱電材料は、圧粉体を液体中で等方圧縮することで成形し、その圧粉体を熱間押し出し成形し製造することを特徴としたものである。
【００２２】
これによって、密度が高く、液体中にて等方圧縮された圧粉体を熱間押し出し成形するため、結晶配向性が高く、材料強度が高く、熱電性能が高い熱電材料となる。
【００２３】
また、本発明の熱電素子は、圧粉体を液体中で等方圧縮することで成形し、その圧粉体を熱間押し出し成形し製造した熱電材料を押し出し方向と平行に電流が流れるように成形することを特徴とする。
【００２４】
これによって、密度が高く、液体中にて等方圧縮された圧粉体を熱間押し出し成形するため、結晶配向性が高く、材料強度が高く、熱電性能が高い熱電材料を押し出し方向と平行な方向に電流が流れるように加工することで、高い熱電性能を有する熱電素子となる。
【発明の効果】
【００２５】
本発明の熱電材料の製造方法は、圧粉体を等方圧縮することで成形し、その圧粉体を熱間押し出し成形することで、スプリングバック現象を起こすことなく密度の高い圧粉体を得られると共に、等方圧縮をするため、圧粉体の結晶配向性はランダムに保たれ、熱間押し出し成形の際、成型品の結晶配向性が高まり、歩留まりの良い熱電材料を製造することができる。
【００２６】
また、本発明の熱電材料は、圧粉体を液体中で等方圧縮することで成形し、その圧粉体を熱間押し出し成形し製造することで、密度が高く、液体中にて等方圧縮された圧粉体を熱間押し出し成形するため、結晶配向性が高く、材料強度が高く、熱電性能が高い熱電材料とすることができる。
【００２７】
また、本発明の熱電素子は、圧粉体を液体中で等方圧縮することで成形し、その圧粉体を熱間押し出し成形して製造した熱電材料を、押し出し方向と平行に電流が流れるように成形することで、高密度で結晶配向性が高く、また材料強度が高く、熱電性能が高い熱電材料の性能（特性）を失うことなく押し出し方向と平行な方向に電流が流れるように加工でき、高い熱電性能を有する熱電素子とすることができる。
【発明を実施するための最良の形態】
【００２８】
請求項１に記載の発明は、熱電材料を加圧することで圧粉体を形成する圧粉工程と、加熱しながら前記圧粉体を押し出し型から押出す熱間押し出し成形により前記熱電材料を成形する熱間押し出し工程を含む熱電材料の製造方法であって、前記圧粉工程において前記圧粉体を、等方圧縮することで成形することにより、スプリングバック現象を起こすことなく密度の高い圧粉体が得られると共に、等方圧縮をするため、圧粉体の結晶配向性はランダムに保たれ、熱間押し出し成形の際、成型品の結晶配向性が高まり、材料強度に優れ、歩留まりの良い熱電材料を製造することができる。
【００２９】
請求項２に記載の発明は、前記等方圧縮を液体中で行うようにしたもので、前記圧粉体を中心部から外周表面まで斑無く圧縮でき、前記圧粉体の高密度化が図れるものである。
【００３０】
請求項３に記載の発明は、等方圧縮の圧力を５０ＭＰａ以上で行うことにより、より密度が高い圧粉体が得られ、その結果、熱間押し出し成形時に、圧粉体の密度が密になるまで圧縮されてから押し出しされる。このときに、結晶配向が押し出し方向に対して直角な方向に揃い、押し出し成型品の結晶配向性の低下が抑制され、より高性能な熱電材料を製造することができる。また、熱間押し出し成形の時間を短縮できることで、熱が加わって粒成長を起こし、クラックが生じるのを防ぎ、材料強度に優れ、歩留まりを向上することができる。
【００３１】
請求項４に記載の発明は、前記熱間押し出し成形温度を４７３Ｋ〜８２３Ｋの範囲の温度で行うことにより、熱間押し出し成形が良好に行われ、動的再結晶により成型品の結晶粒はより微細化され熱伝導率もより低減することができる。
【００３２】
請求項５に記載の発明は、前記熱間押し出し成形時における押し出し圧力を、５０ＭＰａ以上で行うもので、熱間押し出し成形がさらに良好に行えるとともに、熱間押し出し速度も増加し、動的再結晶が促進され、成型品の結晶粒はさらに微細化され、熱伝導率もさらに向上する。
【００３３】
請求項６に記載の発明は、前記熱電材料を、ビスマス、アンチモン、テルル、セレンからなる群の少なくとも二つ以上を含有した素材としたもので、室温付近での冷却に最適な熱電素子が得られる。
【００３４】
請求項７に記載の発明は、加圧により仮固形化された後に加熱しながら押し出し型から押し出す熱間押し出し成形された熱電材料からなる熱電素子であって、前記熱間押し出し成形の押し出し方向と平行に電流が流れるように結晶体が配向されたものである。したがって、成型品の結晶配向性および材料強度に優れた熱電素子であり、また、製造時に歩留まりの良い熱電素子とすることができる。
【００３５】
請求項８に記載の発明は、前記仮固形化が、加圧槽内に貯留された液体中で行われた等方圧縮によるものとしたものである。したがって、熱電素子は、等方圧縮による結晶配向性および材料強度の高いものとなり、性能および品質が向上する。
【００３６】
請求項９に記載の発明は、前記液体中での等方圧縮が、５０ＭＰａ以上の圧力で行われるもので、動的再結晶が促進され、結晶粒がさらに微細化された熱電素子が得られ、熱伝導率もさらに向上する。
【００３７】
請求項１０に記載の発明は、前記熱間押し出し成形が、４７３Ｋ〜８２３Ｋの範囲の温度で行われるもので、前記熱電素子の熱伝導率を一層向上する。
【００３８】
請求項１１に記載の発明は、前記熱間押し出し成形における押し出し圧力が、５０ＭＰａ以上で行われるもので、熱間押し出し成形がさらに良好に行われるとともに、熱間押し出し速度も増加し、動的再結晶が促進され成型品の結晶粒はさらに微細化され熱伝導率をさらに低減し、熱電素子のさらなる高性能化が図れる。
【００３９】
請求項１２に記載の発明は、ビスマス、アンチモン、テルル、セレンからなる群の少なくとも二つ以上を含有する熱電材料からなる熱電素子としたもので、室温付近の常温の範囲で高性能を発揮するものである。
【００４０】
以下、本発明の実施の形態について図面を参照しながら説明する。なお、この実施の形態によってこの発明が限定されるものではない。
【００４１】
（実施の形態１）
図１は本発明の実施の形態１における仮圧粉工程を示す概略図である。同図に示すように、本実施の形態１における仮圧粉工程は、内部が円柱状の空間に形成された筒型のダイス１と、該ダイス１の内部空間に配置されたＢｉ２Ｔｅ３系熱電材料微粉末３と、該Ｂｉ２Ｔｅ３系熱電材料微粉末３を前記ダイス１内で圧縮し、このＢｉ２Ｔｅ３系熱電材料微粉末３を仮圧粉体４に加工する上下一対のパンチ２ａ・２ｂを備えている。図１の（ａ）は仮圧粉前の状態を、（ｂ）は仮圧粉後の状態をそれぞれ表している。
【００４２】
上記仮圧粉工程における具体的な工程内容は、次の通りである。
【００４３】
まず、図１（ａ）に示すように、ダイス１中にパンチ２で上下を挟む形で、Ｂｉ２Ｔｅ３系熱電材料微粉末３を入れ、パンチ２ａ・２ｂを例えば油圧、機械圧等の周知の手段からなる加圧装置（図示せず）で加圧する。その結果、Ｂｉ２Ｔｅ３系熱電材料微粉末３は、密度が高められ、同図の（ｂ）で示すように、体積が小さくなった仮圧粉体４となる。
【００４４】
この仮圧粉工程は、前記熱電材料微粉末３の形を軽く整えるためのもので、加圧力は、５から１０ＭＰａ程度の圧力で加圧すればよいが、この仮圧粉工程は、必ずしも行う必要はない。
【００４５】
図２は本発明の実施の形態１における圧粉工程を示す概略図である。同図に示すように、本実施の形態１における圧粉工程は、保護シート５で覆われた仮圧粉体４と、内部が水等の加圧液体７で満たされた加圧水槽６を備えている。前記加圧水槽の構造および加圧手段は、周知の構造でよいため、詳細な説明は省略する。
【００４６】
上記圧粉工程における具体的な工程内容は、次の通りである。
【００４７】
まず、保護シート５にて前記仮圧粉体４を包み込む。このとき保護シート５内に空気等の気体成分が残存していると加圧が不充分となるため、予め脱気装置（図示せず）で十分脱気した後、加圧槽６内に設置する。前記加圧槽６内は加圧液体７で満たされており、加圧装置（図示せず）を作動させることで加圧液体７に加圧力が加わる。この液中での加圧は、一方向加圧と異なり、矢印Ａで示すように全方向（球面方向）から加圧されるため、全体にわたって等方圧縮され成型される仮圧粉体４は、配向性がなく、ランダムな状態になり、また大きさも一回り小さい圧粉体９となる。
【００４８】
この際の等方圧縮の圧力は、５０ＭＰａ以上で行うことで、圧粉体９の密度は大きくなり、以下に示す熱間押し出し工程において、圧粉体９は、その密度がさらに高密度になるまで圧縮されてから押し出しされる。その際、結晶配向が押し出し方向に対して直角の方向に揃い、押し出し成型品の結晶配向性が低下するのを防ぎ、より高性能な熱電材料を製造することができる。
【００４９】
また、かかる等方圧縮は、熱間押し出し成形の時間を短縮できることで、熱が加わって粒成長を起こし、クラックが生じるのを防ぎ、材料強度に優れ、熱電材料の歩留まりを向上することができる。また、等方圧縮の圧力は５０ＭＰａ以上で十分であるが、１〜２ＧＰａでより密な圧粉体９が得られ、より好ましい。
【００５０】
図３は本発明の実施の形態１における熱間押し出し工程の熱間押し出し方法を示す概略図である。同図に示すように、本実施の形態１における熱間押し出し工程は、内部に有底円柱状の空間を有するダイス８と、このダイス８の中に配置された圧粉体９と、前記ダイス８内において前記圧粉体９を加圧するパンチ１０と、前記パンチ１０の加圧源である加圧装置と、前記ダイス８を取り囲んで設けられたヒーター１１を備えている。そして、前記加圧装置１２がパンチ１０を上部から加圧することにより、ダイス８内の圧粉体９が加圧され、加圧後、円柱状の押し出し成型品１３となって前記ダイス８下部のノズル１４から押し出される。
【００５１】
以上の構成を具備した熱間押し出し工程の内容について説明する。
【００５２】
まず、ダイス８をヒーター１１で所定の温度にまで予め加熱する。そして、ダイス８が所定の温度に達した後、上述の圧粉工程を経た圧粉体９をダイス８内に入れ、その上にパンチ１０を設置する。この状態において圧粉体９の温度が上昇するまで数分間放置し、その後、加圧装置１２にてパンチ１０を矢印Ｄで示す押し出し方向に加圧する。それによりダイス８の下部から、押し出し成型品１３が押し出される。
【００５３】
この熱間押し出し工程の際、押し出し温度は４７３Ｋ〜８２３Ｋの範囲で行うことにより、熱間押し出し成形が良好に行われ、動的再結晶により成型品の結晶粒はより微細化される。その結果、熱伝導率もより低減し、より高性能の熱電材料とすることができる。
【００５４】
また、熱間押し出し成形における押し出し圧力を５０ＭＰａ以上で行うことにより、熱間押し出し成形がさらに良好に行えるとともに、熱間押し出し速度も増加し、動的再結晶が促進され、成型品の結晶粒はさらに微細化され、熱伝導率をさらに低減し、さらに高性能な熱電材料とすることができる。
【００５５】
また、熱電材料は、Ｂｉ２Ｔｅ３、Ｓｂ２Ｔｅ３、Ｂｉ２Ｓｅ３、Ｓｂ２Ｓｅ３、ＢｉＳｂ単独あるいはこれらの混合系であれば、より結晶配向の揃い効果がみられ、冷却用熱電素子として高性能の熱電材料となる。
【００５６】
また、熱電材料微粉末は、メカニカルアロイング法、メカニカルグラインディング法、ガスアトマイズ法等、その作製手段は問わない。
【００５７】
また、押し出し成型品１３は、押し出し方向である加圧方向Ｄと平行な方向（矢印Ｂ方向）にＣ面（結晶配向方向）が配向するため、押し出し方向に平行な方向に電流が流れるように加工することで、材料強度に優れ、製造時の歩留まりも高い、高性能な熱電素子とすることができる。
【００５８】
なお、本実施の形態においては、等方圧縮の手段として、加圧水槽を用い、液体中で行う場合としたが、内面が球状の金型を用い、適宜手段にて加圧する方法によっても同様の等方圧縮が行えるものである。
【産業上の利用可能性】
【００５９】
以上のように本発明にかかる熱電材料の製造方法および熱電素子は、高い熱電性能を有する熱電素子とすることが可能であり、センサー素子や光素子、ＬＳＩ基板などの半導体回路、宇宙ステーションで使用される電子機器の冷却、レーザーダイオード等の精密温度制御、熱電発電等の用途にも適用できる。
【図面の簡単な説明】
【００６０】
【図１】（ａ）は本発明の実施の形態１における仮圧粉工程における圧粉前の状態を示す図（ｂ）は同仮圧粉工程における圧粉後の状態を示す図
【図２】本発明の実施の形態１における圧粉工程を示す図
【図３】同実施の形態１における熱間押し出し工程の熱間押し出し方法を示す図
【図４】従来の熱間押し出し成形方法を示す図
【符号の説明】
【００６１】
１    ダイス
２ａ  パンチ
２ｂ  パンチ
３    熱電材料微粉末
４    仮圧粉体
６    加圧槽
７    加圧液体
８    ダイス
９    圧粉体
１０  パンチ
１１  ヒーター
１２  加圧装置
１３  押し出し成型品
【図１】
2006005119.tif 000003
【図２】
2006005119.tif 000004
【図３】
2006005119.tif 000005
【図４】
2006005119.tif 000006